(57)【要約】【課題】受熱タイルを構成する各部材間の剥離や部材の割れなど、冷却効率を低下させるような欠陥を含んでいないＣＦＣ製受熱タイルおよびその製造方法を提供すること。【解決手段】このＣＦＣ製受熱タイルは、炭素繊維複合材で形成され、貫通孔を有する受熱ブロックと、受熱ブロックの貫通孔に挿通される冷却管と、冷却管の外周に設けられた緩衝材と、貫通孔の内面と緩衝材の外面とを接合する第１のロウ付け部と、緩衝材の内面と冷却管の外面とを接合する第２のロウ付け部と、貫通孔の軸方向における受熱ブロックの全長にわたって、受熱ブロックの受熱面から冷却管の外面まで延在する材料不連続部と、を備える。【選択図】図１
2015148475.tif 000002
【特許請求の範囲】
【請求項１】
高熱負荷受熱機器に用いられる炭素繊維複合材製受熱タイルにおいて、
炭素繊維複合材で形成され、貫通孔を有する受熱ブロックと、
前記受熱ブロックの前記貫通孔に挿通される冷却管と、
前記冷却管の外周に設けられた緩衝材と、
前記貫通孔の内面と前記緩衝材の外面とを接合する第１のロウ付け部と、
前記緩衝材の内面と前記冷却管の外面とを接合する第２のロウ付け部と、
前記貫通孔の軸方向における前記受熱ブロックの全長にわたって、前記受熱ブロックの受熱面から少なくとも前記緩衝材の外面まで延在する材料不連続部と、
を備えた炭素繊維複合材製受熱タイル。
【請求項２】
前記材料不連続部は、対面する一対の材料表面によって画成されている、請求項１記載の炭素繊維複合材製受熱タイル。
【請求項３】
前記一対の材料表面は、互いに離間して形成されている、請求項２記載の炭素繊維複合材製受熱タイル。
【請求項４】
前記材料不連続部は、スリットである、請求項３記載の炭素繊維複合材製受熱タイル。
【請求項５】
前記一対の材料表面は、少なくとも前記受熱面側においてそれらが互いに接触している、請求項２記載の炭素繊維複合材製受熱タイル。
【請求項６】
前記材料不連続部は、前記受熱タイルの製造過程において前記受熱ブロックに切り込みを入れることによって形成される、請求項１乃至５のいずれか一項に記載の炭素繊維複合材製受熱タイル。
【請求項７】
前記冷却管は、銅合金材料によって形成されている、請求項１乃至６のいずれか一項に記載の炭素繊維複合材製受熱タイル。
【請求項８】
前記高熱負荷受熱機器は、核融合装置の第一壁として用いられる機器である、請求項１乃至７のいずれか一項に記載の炭素繊維複合材製受熱タイル。
【請求項９】
前記材料不連続部は、前記受熱ブロックの受熱面から前記冷却管の外面まで延在する、請求項１乃至８のいずれか一項に記載の炭素繊維複合材製受熱タイル。
【請求項１０】
高熱負荷受熱機器に用いられる炭素繊維複合材製受熱タイルの製造方法において、
炭素繊維複合材で形成され、貫通孔を有する受熱ブロックを提供する工程であって、前記受熱ブロックは、前記貫通孔の軸方向における前記受熱ブロックの全長にわたって、前記受熱ブロックの受熱面から前記貫通孔まで延在するスリットを有する、工程と、
前記貫通孔の内面に第１のロウ材薄膜を配置する工程と、
前記第１のロウ材薄膜の内側に緩衝材を配置する工程と、
前記緩衝材の内側に第２のロウ材薄膜を配置する工程と、
前記第２のロウ材薄膜の内側に冷却管を配置する工程と、
前記受熱ブロック、前記第１のロウ材薄膜、前記緩衝材、前記第２のロウ材薄膜、および前記冷却管で構成された組立体をロウ付けする工程と、を備えた炭素繊維複合材製受熱タイルの製造方法。
【請求項１１】
前記受熱ブロックを提供する工程は、前記受熱ブロックを形成する材料に切り込みを入れて前記スリットを形成する工程を含む、請求項１０記載の炭素繊維複合材製受熱タイルの製造方法。
【請求項１２】
前記受熱ブロックの前記スリットの幅は、前記組立体をロウ付けする工程において、前記受熱ブロックの熱膨張率と前記冷却管の熱膨張率との差に起因して前記受熱ブロックが変形することにより、ロウ付け処理が完了した時点で少なくとも前記受熱面側において前記受熱ブロックの前記スリットが閉じるような値に設定されている、請求項１０または１１に記載の炭素繊維複合材製受熱タイルの製造方法。
【請求項１３】
前記冷却管は、銅合金材料によって形成されている、請求項１０乃至１２のいずれか一項に記載の炭素繊維複合材受熱タイルの製造方法。
【請求項１４】
前記高熱負荷受熱機器は、核融合装置の第一壁として用いられる機器である、請求項１０乃至１３のいずれか一項に記載の炭素繊維複合材製受熱タイルの製造方法。
【請求項１５】
前記受熱ブロックは、前記受熱面と反対側に嵌合溝を有し、
前記ロウ付けする工程における前記スリットの変形による前記嵌合溝の変形を抑制するジグを適用する、請求項１０乃至１４のいずれか一項に記載の炭素繊維複合材製受熱タイルの製造方法。
【請求項１６】
前記緩衝材は、前記貫通孔の軸方向に延在するスリットを有し、
前記受熱ブロックの前記スリットと前記緩衝材の前記スリットとが一致するように前記緩衝材を前記第１のロウ材薄膜の内側に配置する、請求項１０乃至１５のいずれか一項に記載の炭素繊維複合材製受熱タイルの製造方法。
【発明の詳細な説明】
【技術分野】
【０００１】
本発明は、核融合装置の第一壁などの高熱負荷受熱機器に使用する炭素繊維複合材製受熱タイルおよびその製造方法に関する。
【背景技術】
【０００２】
核融合装置における第一壁は、炉内で生成されるプラズマに直接的に対向する機器全般を意味し、具体的には、ダイバータ、ブランケット表面、リミッターなどを含む。第一壁は、プラズマに直接的に対向するため、高温のプラズマによる厳しい熱・粒子負荷を受ける。そのため、プラズマに悪影響を与えることなく、構造健全性を維持し、周囲の構造物にとってプラズマに対する遮蔽体となることが要求される。
【０００３】
したがって、第一壁には、高温のプラズマによる高熱負荷に耐えて除熱を行う機能が要求される。そのような高熱負荷に対する除熱機能を満たすために、熱伝導性が高い材料で第一壁を構成することが必要である。
【０００４】
図５は、核融合装置のダイバータに使用する従来の炭素繊維複合材製受熱タイルの一例を示しており、とりわけトカマク型核融合装置のダイバータに適した受熱タイルである。
【０００５】
トカマク型核融合装置のダイバータは、そこに入射する荷電粒子の持つ運動エネルギーが熱として与えられるため、核融合装置内において最も高い熱負荷を受ける機器である。したがって、ダイバータには、そのような高熱負荷に耐えて除熱を行う機能が要求される。
【０００６】
図５に示したダイバータの受熱タイル５０は、イオン照射によるスパッタリングやプラズマディスラプションにおける熱衝撃から冷却構造を保護するために、プラズマに対向する表面に、プラズマへの悪影響が小さい材料で形成された受熱ブロック５１を備える。
【０００７】
受熱ブロック５１は、スパッタリングなどによりその表面から粒子が放出されてプラズマ中に混入し、プラズマ温度の低下や閉じ込め性能の低下を招くため、プラズマへの悪影響が小さい原子番号の小さい材料で形成されることが望まれる。そのような材料としては、熱伝導性も考慮して、炭素繊維複合材（ＣＦＣ）が代表例としてあげられる。
【０００８】
長時間放電を行う核融合装置においては、ダイバータを構成する部材自体の熱容量ではその表面温度が構成材料の使用限界温度を超えてしまう。そこで、受熱ブロック５１の中央に貫通孔５２を形成し、その中に冷却管５３が挿通されている。冷却管５３としては、伝熱性が高く強度の高い、たとえばクロム・ジルコニウム銅（ＣｕＣｒＺｒ）などの銅合金製の冷却管が採用される。
【０００９】
核融合装置の運転時には、冷却管５３の内部に水などの冷却材を流通させ、受熱ブロック５１が受けた熱を強制的に除去する。これにより、受熱ブロック５１がその使用限界温度を超えて損傷を受けることを防止する。
【００１０】
しかしながら、ＣＦＣなどの炭素材で形成した受熱ブロック５１と、ＣｕＣｒＺｒなどの銅合金製の冷却管５２とは、両者の接合性が悪く、また、熱膨張率に大きな違いがある。
【００１１】
このため、プラズマから受ける熱エネルギーを効率よく冷却管５３に伝え、かつ熱膨張率の差を吸収するために、受熱ブロック５１と冷却管５３との間には、ＣｕＷなどの銅材製の緩衝材５４を介装している。
【００１２】
受熱ブロック５１と緩衝材５４との間、および緩衝材５４と冷却管５３との間は、Ｃｕ−Ｍｇ系やＴｉ−Ｃｕ系の熱伝導の良い接合材を用いたロウ付けにより冶金的に接合して、伝熱抵抗を可能な限り低減するようにしている。すなわち、受熱ブロック５１と緩衝材５４との間には第１のロウ付け部５５が存在し、緩衝材５４と冷却管５３との間には第２のロウ付け部５６が存在する。
【００１３】
なお、受熱ブロック５１の、受熱面５７と反対側の面には、受熱タイル５０を他の機器に固定するためのレールを通す嵌合溝５８が形成されている。
【００１４】
ところで、受熱ブロック５１、冷却管５３、および緩衝材５４は、それらの熱膨張係数が、受熱ブロック５１において１×１０−６、冷却管５４において２×１０−５、緩衝材５４において１×１０−５と大きく異なる。
【００１５】
このため、ロウ付け工程中の高熱処理、特に降温工程において素材が収縮する際に、熱膨張係数が小さい受熱ブロック５１や緩衝材５４が、熱膨張係数が大きい冷却管５３の収縮に追従できず、それらの間の接合部分に欠陥が生じやすい。
【００１６】
その結果、受熱ブロック５１内の、緩衝材５４との接合面近傍に割れ５９が発生したり、受熱ブロック５１と緩衝材５４との間に剥離６０が生じたりする場合がある。このような割れ５９や剥離６０が発生すると、熱伝達率が低下して、受熱ブロック５１の冷却効率が低下してしまう。
【００１７】
特許文献１には、グラファイト部と金属部がロウ層を介して互いに結合され、金属部とロウ層の間に中間層が配置されている高耐熱構造部品が記載されている。特許文献１においては、この特殊な中間層により、異種材料間の熱膨張率の違いを吸収して、グラファイトと金属の間を強固に結合することができるとされている。
【００１８】
特許文献１に記載の高耐熱構造部品においては、核融合装置の運転中に加えられる熱サイクル負荷には耐えて、構造部品の著しい変形や材料割れを防止することができるかも知れない。
【００１９】
しかしながら、ロウ付けは８５０℃乃至１９００℃の間の温度で行われるため、部品の製造工程中に施される高熱処理に耐えられない場合があり、製品としての歩留まりは高くないものと考えられる。
【先行技術文献】
【特許文献】
【００２０】
【特許文献１】特表平８−５０６３１５号公報
【発明の概要】
【発明が解決しようとする課題】
【００２１】
そこで、本発明は、核融合装置の第一壁などの高熱負荷受熱機器に使用する炭素繊維複合材製受熱タイルにおいて、受熱タイルを構成する各部材間の剥離や部材の割れなど、冷却効率を低下させるような欠陥を含んでいない炭素繊維複合材製受熱タイルおよびその製造方法を提供することを目的とする。
【課題を解決するための手段】
【００２２】
上記課題を解決するために、本発明は、高熱負荷受熱機器に用いられる炭素繊維複合材製受熱タイルにおいて、炭素繊維複合材で形成され、貫通孔を有する受熱ブロックと、前記受熱ブロックの前記貫通孔に挿通される冷却管と、前記冷却管の外周に設けられた緩衝材と、前記貫通孔の内面と前記緩衝材の外面とを接合する第１のロウ付け部と、前記緩衝材の内面と前記冷却管の外面とを接合する第２のロウ付け部と、前記貫通孔の軸方向における前記受熱ブロックの全長にわたって、前記受熱ブロックの受熱面から少なくとも前記緩衝材の外面まで延在する材料不連続部と、を備えたことを特徴とする。
【００２３】
また、好ましくは、前記材料不連続部は、対面する一対の材料表面によって画成されている。
【００２４】
また、好ましくは、前記一対の材料表面は、互いに離間して形成されている。
【００２５】
また、好ましくは、前記材料不連続部は、スリットである。
【００２６】
また、好ましくは、前記一対の材料表面は、少なくとも前記受熱面側においてそれらが互いに接触している。
【００２７】
また、好ましくは、前記材料不連続部は、前記受熱タイルの製造過程において前記受熱ブロックに切り込みを入れることによって形成される。
【００２８】
また、好ましくは、前記冷却管は、銅合金材料によって形成されている。
【００２９】
また、好ましくは、前記高熱負荷受熱機器は、核融合装置の第一壁として用いられる機器である。
【００３０】
また、好ましくは、前記材料不連続部は、前記受熱ブロックの受熱面から前記冷却管の外面まで延在する。
【００３１】
上記課題を解決するために、本発明は、高熱負荷受熱機器に用いられる炭素繊維複合材製受熱タイルの製造方法において、炭素繊維複合材で形成され、貫通孔を有する受熱ブロックを提供する工程であって、前記受熱ブロックは、前記貫通孔の軸方向における前記受熱ブロックの全長にわたって、前記受熱ブロックの受熱面から前記貫通孔まで延在するスリットを有する、工程と、前記貫通孔の内面に第１のロウ材薄膜を配置する工程と、前記第１のロウ材薄膜の内側に緩衝材を配置する工程と、前記緩衝材の内側に第２のロウ材薄膜を配置する工程と、前記第２のロウ材薄膜の内側に冷却管を配置する工程と、前記受熱ブロック、前記第１のロウ材薄膜、前記緩衝材、前記第２のロウ材薄膜、および前記冷却管で構成された組立体をロウ付けする工程と、を備えたことを特徴とする。
【００３２】
また、好ましくは、前記受熱ブロックを提供する工程は、前記受熱ブロックを形成する材料に切り込みを入れて前記スリットを形成する工程を含む。
【００３３】
また、好ましくは、前記受熱ブロックの前記スリットの幅は、前記組立体をロウ付けする工程において、前記受熱ブロックの熱膨張率と前記冷却管の熱膨張率との差に起因して前記受熱ブロックが変形することにより、ロウ付け処理が完了した時点で少なくとも前記受熱面側において前記受熱ブロックの前記スリットが閉じるような値に設定されている。
【００３４】
また、好ましくは、前記冷却管は、銅合金材料によって形成されている。
【００３５】
また、好ましくは、前記高熱負荷受熱機器は、核融合装置の第一壁として用いられる機器である。
【００３６】
また、好ましくは、前記受熱ブロックは、前記受熱面と反対側に嵌合溝を有し、前記ロウ付けする工程における前記スリットの変形による前記嵌合溝の変形を抑制するジグを適用する。
【００３７】
また、好ましくは、前記緩衝材は、前記貫通孔の軸方向に延在するスリットを有し、前記受熱ブロックの前記スリットと前記緩衝材の前記スリットとが一致するように前記緩衝材を前記第１のロウ材薄膜の内側に配置する。
【発明の効果】
【００３８】
本発明によれば、核融合装置の第一壁などの高熱負荷受熱機器に用いられる炭素繊維複合材製受熱タイルにおいて、受熱タイルを構成する部材間の剥離や部材の割れなど、冷却効率を低下させるような欠陥を含んでいない炭素繊維複合材製受熱タイルおよびその製造方法を提供することができる。
【図面の簡単な説明】
【００３９】
【図１】本発明の一実施形態による、核融合装置のダイバータに用いられる炭素繊維複合材製受熱タイルの縦断面図。
【図２】図１に示した炭素繊維複合材製受熱タイルの斜視図。
【図３】図１に示した受熱タイルの製造方法を説明するための分解斜視図。
【図４】本発明の他の実施形態による、核融合装置のダイバータに用いられる炭素繊維複合材製受熱タイルの縦断面図。
【図５】核融合装置のダイバータに用いられる、従来の炭素繊維複合材製受熱タイルの一例を示した縦断面図であり、従来の問題点を説明するための図。
【発明を実施するための形態】
【００４０】
以下、本発明の一実施形態による炭素繊維複合材製受熱タイルおよびその製造方法について図面を参照して説明する。なお、本実施形態によるＣＦＣ製受熱タイルは、高熱負荷機器に用いられるものであり、特にトカマク型核融合装置のダイバータに適したものである。
【００４１】
図１および図２に示したように、本実施形態による炭素繊維複合材製受熱タイル１０は、炭素繊維複合材（ＣＦＣ）で形成され、貫通孔１２を有する受熱ブロック１１を備えている。受熱ブロック１１は、全体として略直方体状に形成されている。
【００４２】
受熱ブロック１１の貫通孔１２には、冷却管１３が挿通されている。冷却管１３は、好ましくは、伝熱性が高く強度の高い、たとえばクロム・ジルコニウム銅（ＣｕＣｒＺｒ）などの銅合金製の管で構成される。銅合金製の管の内部には、ねじ切りが施されている。核融合装置の運転時において冷却管１３の内部に水などの冷却材を流すことにより、受熱ブロック１１を冷却してその熱損傷を防止する。
【００４３】
冷却管１３の外面には緩衝材１４が設けられている。緩衝材１４は、好ましくは、無酸素銅あるいは銅タングステン（ＣｕＷ）などの銅合金で形成する。緩衝材１４は、冷却管１３と受熱ブロック１１との熱膨張差を、ある程度吸収する役割を果たす。
【００４４】
受熱ブロック１１の貫通孔１２の内面と緩衝材１４の外面との間には、それらを互いに接合する第１のロウ付け部１５が形成されている。また、緩衝材１４の内面と冷却管１３の外面との間には、それらを互いに接合するる第２のロウ付け部１６が形成されている。第１のロウ付け部１５および第２のロウ付け部１６は、好ましくは、熱伝導性の高いＣｕ−Ｍｇ系やＴｉ−Ｃｕ系の接合材で形成される。
【００４５】
さらに、本実施形態によるＣＦＣ製受熱タイル１０は、受熱ブロック１１の貫通孔１２の軸方向Ｄ１（図２）における受熱ブロック１１の全長にわたって、受熱ブロック１１の受熱面１７から緩衝材１４の外面まで延在するスリット（材料不連続部）１９を有している。
【００４６】
スリット１９は、対面し且つ離間する一対の材料表面２０Ａ、２０Ｂによって画成されている。スリット１９は、好ましくは、受熱ブロック１１の受熱面１７において軸方向Ｄ１に直交する幅方向Ｄ２（図２）の中央部に形成される。
【００４７】
次に、本発明の一実施形態によるＣＦＣ製受熱タイル１０の製造方法について、図３を参照して説明する。
【００４８】
本実施形態による製造方法は、炭素繊維複合材（ＣＦＣ）で形成され、貫通孔１２を有する受熱ブロック１１を提供する工程を備える。受熱ブロック１１は、貫通孔１２の軸方向Ｄ１における受熱ブロック１７の全長にわたって、受熱ブロック１１の受熱面１７から貫通孔１２まで延在するスリット１９Ａを有する。スリット１９Ａは、受熱ブロック１１を形成する材料に切り込みを入れることにより形成される。
【００４９】
受熱ブロック１１の貫通孔１２の内側に、第１のロウ材薄膜１５を配置する。第１のロウ材薄膜１５は、貫通孔１２の軸方向Ｄ１に延在するスリット１９Ｂを有し、そのスリット１９Ｂが受熱ブロック１１のスリット１９Ａと一致するように配置される。
【００５０】
第１のロウ材薄膜１５の内側に、緩衝材１４を配置する。
【００５１】
緩衝材１４の内側に第２のロウ材薄膜１６を配置する。
【００５２】
第２のロウ材薄膜１５の内側に冷却管１３を配置する。冷却管１３は、複数の受熱ブロック１１の各貫通孔１２を貫くようにして配置される。
【００５３】
受熱ブロック１１、第１のロウ材薄膜１５、緩衝材１４、第２のロウ材薄膜１６、および冷却管１３で構成された組立体を、真空ロウ付けして時効処理する。
【００５４】
このとき、図５に示した従来の受熱タイルにおいては、ロウ付け工程中の高熱処理、特に降温工程において素材が収縮する際に、熱膨張係数が小さい受熱ブロックや緩衝材が、熱膨張係数が大きい冷却管の収縮に追従できず、それらの間の接合部分に欠陥が生じやすい。
【００５５】
これに対して本実施形態においては、受熱ブロック１１、および第１のロウ付け薄膜１５に、スリット１９Ａ、１９Ｂがそれぞれ形成されているので、降温工程において冷却管１３が大きく収縮した場合でも、冷却管１３の外面に接合された緩衝材１４が冷却管１３に追従して変形し、同様に、受熱ブロック１１が緩衝材１４に追従して変形する。
【００５６】
これにより、各部材間の熱膨張率の差を、各部材の周方向の変位として吸収できるので、降温工程における冷却管１３の収縮時に各部材間の接合面に過度の応力が発生することを防止でき、受熱ブロック１１の接合面近傍での割れや、各部材間の接合面の剥離などを防止することができる。
【００５７】
このように、受熱タイル１０を構成する各部材間の剥離や部材の割れなどを防止することにより、受熱タイル１０の冷却効率の低下を防止することができる。
【００５８】
特に、本実施形態によるＣＦＣ製受熱タイル１０においては、核融合装置の運転時における受熱面１７側にスリット１９を形成したので、各部材間の、受熱面１７側における接合をより確実なものとすることができる。このため、特に高い冷却効率が要求される受熱面１７側において十分な伝熱効率を確保することができ、核融合装置の運転中において受熱ブロック１１を十分に冷却することができる。
【００５９】
また、本実施形態においては、冷却管１３を構成する銅合金製の管の内部にねじ切りがされており、そのため、ねじ切りがない通常の管に比べて管肉厚が厚い上に肉厚が不連続となり、ロウ付け時の管の収縮力が通常の配管よりも大きく、不均一な状態になる。
【００６０】
そのため、通常の配管よりもロウ付けの難易度が高くなっているが、上述したようにスリット１９によってロウ付け時の各部材の変形を吸収することで、冷却管１３を構成する銅合金製の管の内部にねじ切りがされている場合でも、ロウ付け処理を適切に行うことができる。
【００６１】
次に、本発明の他の実施形態によるＣＦＣ製受熱タイルおよびその製造方法について、図４を参照して説明する。
【００６２】
図４に示したように本実施形態によるＣＦＣ製受熱タイル４０は、そのスリット１９が、受熱ブロック１１の受熱面１７側において閉じている。
【００６３】
本実施形態による受熱タイル４０の製造方法においては、ロウ付け処理を行う前の受熱ブロック１１のスリット１９Ａ（図３）の幅を、受熱ブロック１１等からなる組立体を真空ロウ付けして時効処理する工程において、受熱ブロック１１の熱膨張率と冷却管１３の熱膨張率との差に起因して受熱ブロック１１が変形することにより、ロウ付け処理が完了した時点で少なくとも受熱面１７側において受熱ブロック１１のスリット１９が閉じるような値に設定する。
【００６４】
即ち、ロウ付け時の高温処理工程において膨張した冷却管１３は、その後の降温工程において大きく収縮するが、ＣＦＣ製受熱ブロック１１は冷却管１３に比べて収縮率が小さい。この両者の収縮率の違いによって受熱ブロック１１に応力が作用し、図４に示したように受熱面１７側においてスリット１９を閉じる方向に受熱ブロック１１が変形する。
【００６５】
そこで、ロウ付け処理前の受熱ブロック１１のスリット１０Ａの幅を、降温工程における受熱ブロック１１の変形量を考慮して、完成時にスリット１０Ａの幅が受熱面１７側において消失するように設定する。
【００６６】
本実施形態によれば、完成した受熱タイル４０のスリット１９が、受熱ブロック１１の受熱面１７側において閉じているので、核融合装置の運転時おける熱輻射がスリット１９を介して冷却管１３に直接到達することを確実に防止できる。
【００６７】
また、ロウ付け処理時にスリット１９が閉じることで、スリット１９とは逆側に配置された嵌合溝１８の変形が誘起されるため、それに対しては、当該部幅を固定するジグと、ジグと製品の間に緩衝材として素材よりも柔らかく変形しやすいカーボンシートを適用して対処する。
【００６８】
上記各実施形態の一変形例としては、受熱ブロック１１のスリット１９に対応させて、緩衝材１４にもスリットを形成することができる。すなわち、本変形例においては、緩衝材１４が、受熱ブロック１１の貫通孔１２の軸方向に延在するスリットを有しており、緩衝材１４のスリットと受熱ブロック１１のスリット１９とが一致するように構成されている。
【００６９】
なお、上述した各実施形態および変形例においては、トカマク型核融合装置の第一壁を構成するダイバータに適した受熱タイルについて説明したが、本発明によるＣＦＣ製受熱タイルは、核融合装置の第一壁への適用に限られるものではなく、ＣＦＣ製の受熱ブロックに冷却管を冶金的に接合して形成するタイプの受熱タイルに広く適用できるものである。
【符号の説明】
【００７０】
１０、４０  ＣＦＣ製受熱タイル
１１  受熱ブロック
１２  貫通孔
１３  冷却管
１４  緩衝材
１５  第１のロウ付け部（第１のロウ付け薄膜）
１６  第２のロウ付け部（第２のロウ付け薄膜）
１７  受熱面
１８  嵌合溝
１９、１９Ａ、１９Ｂ  スリット（材料不連続部）
２０Ａ、２０Ｂ  材料表面
【図１】
2015148475.tif 000003
【図２】
2015148475.tif 000004
【図３】
2015148475.tif 000005
【図４】
2015148475.tif 000006
【図５】
2015148475.tif 000007